КОМПОЗИЦИЯ СМОЛЫ И БАТАРЕЯ С ОРГАНИЧЕСКИМ ЭЛЕКТРОЛИТОМ

1. Композиция смолы, содержащая
(A) эпоксидную смолу, содержащую по меньшей мере (Е1) эпоксидную смолу, имеющую ароматическое кольцо и алициклическую структуру, и (Е2) эпоксидную смолу, модифицированную каучукоподобным полимером со структурой ядро/оболочка; и
(B) латентный отверждающий агент.
2. Композиция смолы по п.1, в которой (Е1) эпоксидная смола представляет собой (Е1-1) эпоксидную смолу, содержащую терпеновый структурный каркас, имеющую остаток циклического терпенового соединения в качестве алициклической структуры.
3. Композиция смолы по п.1, в которой (Е1) эпоксидная смола представляет собой (Е1-2) эпоксидную смолу дициклопентадиенового типа, имеющую дициклопентадиеновый остаток в качестве алициклической структуры.
4. Композиция смолы по любому из пп.1-3, содержащая 60-80 мас.ч. (Е1) эпоксидной смолы и 20-40 мас.ч. (Е2) эпоксидной смолы, модифицированной каучукоподобным полимером со структурой ядро/оболочка, на 100 мас.ч. (А) эпоксидной смолы, в которой (Е1) эпоксидная смола имеет молярное соотношение ароматического кольца и алициклической структуры (ароматическое кольцо/алициклическая структура) не менее чем 2,5.
5. Композиция смолы по любому из пп.1-3, содержащая 18-24 мас.ч. (Е1) эпоксидной смолы, 42-56 мас.ч. эпоксидной смолы бисфенольного типа и 20-40 мас.ч. (Е2) эпоксидной смолы, модифицированной каучукоподобным полимером со структурой ядро/оболочка, на 100 мас.ч. (А) эпоксидной смолы, в которой (E1) эпоксидная смола имеет молярное соотношение ароматической структуры и алициклической структуры (ароматическое кольцо/алициклическая структура) менее чем 2,5.
6. Композиция смолы по любому из пп.1-3, в которой (В) латентный отверждающий агент представляет собой модифицированный алифатический полиамин, содержащий третичную аминогруппу.
7. Композиция смолы по любому из пп.1-3, в которой (В) латентный отверждающий агент представляет собой модифицированный полиамин, содержащий карбамидную связь.
8. Композиция смолы по любому из пп.1-3, в которой (В) латентный отверждающий агент представляет собой модифицированный полиамин, содержащий карбамидную связь и имидазольную группу.
9. Композиция смолы по любому из пп.1-3, дополнительно содержащая (С) со-отверждающий агент.
10. Композиция смолы по п.9, в которой (С) со-отверждающим агентом является дициандиамид.
11. Композиция смолы по любому из пп.1-3, в которой термически отвержденный продукт имеет температуру стеклования не менее 100°С.
12. Композиция смолы по любому из пп.1-3, которая проявляет сопротивление отслаиванию не менее чем 0,7 Н/10 мм, когда два кусочка фольги из нержавеющей стали были ламинированы композицией смолы, размещенной между ними, чтобы получить образец для испытаний, и данный образец для испытаний был подвергнут Т-отслаиванию при скорости отслаивания 100 мм/мин в соответствии с JIS К-6854-3.
13. Композиция смолы по любому из пп.1-3, в качестве герметика для уплотнения, в батарее с органическим электролитом, зазора между электродным контактом, соединенным с токосъемником, и внешним корпусом и/или уплотнения зазора между периферийными частями противоположных токосъемников.
14. Применение композиция смолы, содержащая
(A) эпоксидную смолу, содержащую по меньшей мере (Е1) эпоксидную смолу, имеющую ароматическое кольцо и алициклическую структуру, и
(B) латентный отверждающий агент,
В качестве герметика для батареи с органическим электролитом.
15. Герметик для батареи с органическим электролитом, содержащий композицию смолы по любому из пп.1-13.
16. Батарея с органическим электролитом, в которой композиция смолы по любому из пп.1-13 уплотняет зазор между электродным контактом, соединенным с токосъемником, и внешним корпусом и/или между периферийными частями противоположных токосъемников.
17. Батарея с органическим электролитом по п.16, в которой зазор между электродным контактом, соединенным с токосъемником, и внешним корпусом и/или зазор между периферийными частями противоположных токосъемников находится/находятся в интервале 10-50 мкм.
18. Батарея с органическим электролитом по п.16, включающая положительный электрод, имеющий, на токосъемнике, слой активного материала положительного электрода, электрически соединенный с ним,
отрицательный электрод, имеющий, на токосъемнике, слои активного материала отрицательного электрода, электрически соединенный с ним, и
слой электролита, размещенный между положительным электродом и отрицательным электродом.
19. Батарея с органическим электролитом по п.18, которая представляет собой батарею, сложенную последовательным образом, в которой положительный электрод, имеющий слой активного материала положительного электрода, электрически соединенный с одной из основных поверхностей токосъемника, отрицательный электрод, имеющий слой активного материала отрицательного электрода, электрически соединенный с другой основной поверхностью указанного токосъемника, и слой электролита, размещенный между положительным электродом и отрицательным электродом, расположены поочередно один на другом в виде пакета.
20. Батарея с органическим электролитом по п.16, в которой токосъемник и электродный контакт изготовлены из фольги из нержавеющей стали.
21. Батарея с органическим электролитом, включающая один или несколько слоев, образующих единичную ячейку, каждая из которых содержит пакетированный элемент из положительного электрода/слоя электролита/отрицательного электрода между противоположными токосъемниками, в которой зазор между периферийными частями противоположных токосъемников уплотнен отвержденным продуктом композиции смолы, по любому из пп.1-13, в которой общая толщина положительного электрода/слоя электролита/отрицательного электрода составляет не более 50 мкм, и отвержденный продукт вышеуказанной композиции смолы был получен нагреванием при температуре не более 100°С.
22. Батарея с органическим электролитом по п.21, в которой токосъемник и электродный контакт изготовлены из фольги из нержавеющей стали.
23. Функциональный химический продукт, содержащий композицию смолы по любому из пп.1-13.